(57)【特許請求の範囲】
【請求項１】
導電性材料を含む空気極と、
金属リチウムまたはリチウム含有物質を含む負極と、
前記空気極と前記負極に接する有機電解液とを有し、
前記電解液にヘモシアニンを含むことを特徴とするリチウム空気二次電池。
【請求項２】
前記電解液にヘモシアニンが前記電解液の重量全体を基準に０．０５重量％以上の濃度で溶解していることを特徴とする請求項１に記載のリチウム空気二次電池。
【請求項３】
前記電解液にヘモシアニンが前記電解液の飽和濃度で溶解していることを特徴とする請求項１に記載のリチウム空気二次電池。
【請求項４】
前記導電性材料がカーボンであることを特徴とする請求項１ないし３のいずれか１項に記載のリチウム空気二次電池。
【発明の詳細な説明】
【技術分野】
【０００１】
本発明は、リチウム空気二次電池に関する。特に本発明は、鉛蓄電池やリチウムイオン電池などの従来の二次電池よりも小型・軽量でかつ遙かに大きい放電容量を実現できるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができるため、電池の単位体積当たり非常に大きな放電容量を示すことが報告されている。
【０００３】
これまでに非特許文献１や非特許文献２に報告されているように、正極であるガス拡散型空気極に種々の触媒を添加することにより、放電容量やサイクル特性になどの電池性能を改善する試みがなされている。
【０００４】
例えば、ガス拡散型空気極の電極触媒として、非特許文献１ではλ−ＭｎＯ2などの遷移金属酸化物が、非特許文献２では主に酸化鉄（Ｆｅ2Ｏ3）、コバルト酸化物（Ｃｏ3Ｏ4）などの遷移金属酸化物がそれぞれ検討されている。
【０００５】
しかしながら、非特許文献１に開示されている二次電池では、充電電圧が、約４．０Ｖであり、平均放電電圧の２．７Ｖと比較して非常に大きく、エネルギー効率が低いという課題がある。また、電流密度１．０ｍＡ／ｃｍ２の条件下では２００ｍＡｈ／ｇ程度と容量が小さい。
【０００６】
一方、非特許文献２では、９種類の触媒を検討し、空気極に含まれるカーボンの重量当たりで１０００〜３０００ｍＡｈ／ｇの非常に大きな放電容量が得られている。しかしながら、ほとんどの場合で平均放電電圧は２．５Ｖ程度であり、一方、充電電圧は４．０〜４．５Ｖを示し、最も低いものでも３．９Ｖ程度である。このため、非特許文献２のリチウム空気二次電池は充放電のエネルギー効率は低い。
【０００７】
なお、非特許文献１および２を含む多くの報告では、リチウム空気二次電池の有機電解液として、ＬｉＣｌＯ4、ＬｉＰＦ6、ＬｉＴＦＳＩ（リチウムビストリフルオロメタンスルホニルイミド）などのリチウム塩を、炭酸プロピレンなどの炭酸エステル系溶媒に１．０ｍｏｌ／ｌ程度の濃度で溶解した溶液が用いられている。
【先行技術文献】
【非特許文献】
【０００８】
【非特許文献１】Ｊ．Ｒｅａｄ，Ｊｏｕｒｎａｌ  ｏｆ  Ｔｈｅ  Ｅｌｅｃｔｒｏｃｈｅｍｉｃａｌ  Ｓｏｃｉｅｔｙ，Ｖｏｌ．１４９，ｐｐ．Ａ１１９０−Ａ１１９５（２００２）．
【非特許文献２】Ａｕｒｅｌｉｅ  Ｄｅｂａｒｔ，ｅｔ  ａｌ，Ｊｏｕｒｎａｌ  ｏｆ  Ｐｏｗｅｒ  Ｓｏｕｒｃｅｓ，Ｖｏｌ．１７４，ｐｐ．１１７７（２００７）．
【発明の概要】
【発明が解決しようとする課題】
【０００９】
本発明は、リチウム空気二次電池を、高容量二次電池として作動させ、低充電電圧かつ充放電の電圧差が小さく、高出力、大放電容量を実現することを目的とする。
【課題を解決するための手段】
【００１０】
本発明によるリチウム空気二次電池は、空気極、負極、並びに、前記空気極及び前記負極に接する電解液を含み、前記電解液は、Li塩と有機溶媒を含み、かつ、前記電解液は液相触媒（添加剤）としてヘモシアニンを含むことを特徴とする。ヘモシアニンは、従来の触媒のように空気極内にあってその触媒作用を発現するのではなく、有機電解液中に溶解された状態で、酸素還元（放電）・酸素発生（充電）反応に対して触媒活性を有する。有機電解液中でのヘモシアニン濃度が高いほど、優れた電池性能が得られるため、本発明では、ヘモシアニンは飽和濃度で電解液に溶解していることが好ましい。
【発明の効果】
【００１１】
本発明のリチウム空気二次電池の構成を採用することによって、低充電電圧かつ充放電の電圧差が小さく、サイクル特性に優れ、高エネルギー密度のリチウム空気二次電池を提供することが可能となる。
【図面の簡単な説明】
【００１２】
【図１】本発明によるリチウム空気二次電池の基本的な概略図である。
【図２】実施例において測定に用いたリチウム空気二次電池の構造を示すための概略断面図である。
【図３】実施例１のリチウム空気二次電池の充放電曲線を示す図である。
【発明を実施するための形態】
【００１３】
以下、本願に係るリチウム空気二次電池の一実施形態を、図面を参照しつつ、詳細に説明する。なお、以下に示す実施形態は、本発明の単なる一例であって、当業者であれば、適宜設計変更可能である。
【００１４】
［リチウム空気二次電池の構成］
本発明に係るリチウム空気二次電池は、図１に示されるように、空気極、負極及び該空気極と該負極とに接する有機電解液を含み、前記空気極が正極として機能する。
【００１５】
以下に上記の各構成要素について説明する。なお、本明細書において、電解液とは、電解質が液体形態である場合をいう。
【００１６】
（Ｉ）空気極（正極）
本発明において、正極活性物質として酸素が使用される。そのため、本発明で用いる正極は、酸素還元機能を有し、酸素およびリチウムイオンが移動できる空隙を有する導電性材料を含む空気極であり、任意選択的に結着剤等の添加剤を含むことができる。また、酸素の酸化還元反応を促進する触媒を含有してもよい。空気極１は、これを構成する電極の片面は大気に曝され、もう一方の面は電解液と接する。
【００１７】
（Ｉ−１）導電性材料
本発明の空気極に用いられる導電性材料には、ケッチェンブラック、アセチレンブラックなどのカーボンブラック類、活性炭類、グラファイト類、カーボン繊維類などのカーボンを用いることができる。好ましくは、該カーボンは空気電極中の反応サイトを十分に確保するために表面積が大きなものが適しており、具体的にはＢＥＴ比表面積で３００ｍ2／ｇ以上の値を有しているものが望ましい。
【００１８】
（Ｉ−２）空気極触媒
本発明のリチウム空気二次電池では、空気極の触媒は、酸化マンガン（ＭｎＯ2）、ルテニウム酸化物（ＲｕＯ2）等の酸素還元（放電）及び酸素発生（充電）の両反応に対して高活性な、従来から公知の酸化物触媒であれば特に限定されない。具体的には、ＭｎＯ2、Ｍｎ3Ｏ4、ＭｎＯ、ＦｅＯ2、Ｆｅ3Ｏ4、ＦｅＯ、ＣｏＯ、Ｃｏ3Ｏ4、ＮｉＯ、ＮｉＯ2、Ｖ2Ｏ5、ＷＯ3などの単独酸化物や、Ｌａ0.6Ｓｒ0.4ＭｎＯ3、Ｌａ0.6Ｓｒ0.4ＦｅＯ3、Ｌａ0.6Ｓｒ0.4ＣｏＯ、Ｌａ0.6Ｓｒ0.4ＣｏＯ3、Ｐｒ0.6Ｃａ0.4ＭｎＯ3、ＬａＮｉＯ3、Ｌａ0.6Ｓｒ0.4Ｍｎ0.4Ｆｅ0.6Ｏ3などのペロブスカイト型構造を有する複合酸化物を用いることができる。これらの触媒は、固相法や液相法などの公知のプロセスを用いて合成することができる。
【００１９】
また、空気電極に添加される触媒として、中心金属にＭｎ、Ｆｅ、Ｃｏ、Ｎｉ、Ｖ、Ｗ等の遷移金属を少なくとも一種含むポルフィリンやフタロシアニンなどの大環状金属錯体も用いることができる。これらの金属錯体は、カーボンと混合後、不活性ガス雰囲気中で熱処理を行い活性化させてもよい。
【００２０】
本発明の空気電極に添加される触媒としては上記の化合物系だけでなく、Ｐｔ、Ａｕ、Ｐｄなどの貴金属、およびＣｏ、Ｎｉ、Ｍｎなどの遷移金属の単体金属を用いてもよい。例えば、これらの金属をカーボン上に高分散担持させることにより高い活性を発現することができる。
【００２１】
本発明のリチウム二次電池の空気極では、電解液／電極触媒／ガス（酸素）の三相部分で、電極反応が進行する。詳細には、空気極１中に有機電解液３が浸透し、同時に大気中の酸素ガスが供給され、電解液−電極触媒−ガス（酸素）が共存する三相部位が形成される（図１参照）。前記電極触媒が高活性であれば、酸素還元（放電）及び酸素発生（充電）がスムーズに進行し、電池性能は大きく向上することになる。
【００２２】
空気極１での放電反応は次のように表すことができる。
２Ｌｉ+＋（１／２）Ｏ2＋２ｅ-→Ｌｉ2Ｏ        （１）
２Ｌｉ+＋Ｏ2＋２ｅ-→Ｌｉ2Ｏ2         （２）
【００２３】
上式中のリチウムイオン（Ｌｉ+）は、電気化学的酸化により負極２から有機電解液３中に溶解し、この有機電解液３中を空気極１表面まで移動してきたものである。また、酸素（Ｏ2）は、大気（空気）中から空気極１内部に取り込まれたものである。なお、負極２から溶解する材料（Ｌｉ+）、空気極１で析出する材料（Ｌｉ2ＯまたはＬｉ2Ｏ2）、及び空気（Ｏ2）を図１の構成要素と共に示した。
【００２４】
空気極１（正極）の電極触媒として用いることができる酸化物、特に酸化マンガン（ＭｎＯ2）、酸化ルテニウム（ＲｕＯ2）などでは、マンガン及びルテニウムが、＋４、＋３などの正の価数を有するイオンとして空気極中に存在する。また、これらの酸化物を合成する際の条件によっては、酸化マンガン、酸化ルテニウム等の酸化物内に酸素を取り込むことができる空孔（本明細書では酸素空孔とも称する）が存在し、活性サイトとして機能すると考えられる。そのため、このような酸化物触媒は、正極活物質である酸素との相互作用が強く、多くの酸素種を酸化物表面上に吸着でき、又は酸素空孔内に酸素種を吸蔵することができる。
【００２５】
このように、酸化物表面上に吸着された、又は酸素空孔内に吸蔵された酸素種は、上記式（１）及び式（２）の酸素源（活性な中間反応体）として酸素還元反応に使用され、上記反応が容易に進むようになる。また、式（１）及び式（２）の逆反応である充電反応に対しても、上記の酸化物は活性を有している。従って、電池の充電、つまり、空気極上での酸素発生反応も効率よく進行する。
【００２６】
本発明のリチウム空気二次電池では、電池反応の効率を上げるために、電極反応を引き起こす反応部位（上記の電解液／電極触媒／空気（酸素）の三相部分）がより多く存在することが望ましい。このような観点から、本発明では、上述の三相部位が電極触媒表面に多量に存在することが重要であり、使用する触媒は比表面積が高い方が好ましい。例えば、焼成後の比表面積が１０ｍ2／ｇ以上であることが好適である。
【００２７】
（Ｉ−３）結着剤（バインダー）
本発明の空気極はさらに結着剤（バインダー）を含むことができる。この結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末として又は分散液として用いることができる。
【００２８】
（Ｉ−４）空気極の調製
空気極１は以下のように調製することができる。例えば、触媒である酸化物粉末、導電性材料であるカーボン粉末およびバインダーとしてポリフッ化ビニリデン（ＰＶＤＦ）粉末を混合し、この混合物をチタンメッシュ等の支持体上に圧着することにより、空気極１を成形することができる。圧縮成形する方法は当分野でよく知られた方法を用いることができ、例えば、電極の強度を高め電解液の漏洩を防止するために、冷間プレスだけでなく、ホットプレスを適用することによっても、より安定性に優れた空気極を作製することができる。また、前述の混合物を有機溶剤等の溶媒中に分散してスラリー状にし、金属メッシュ又はカーボンクロスやカーボンシート上に塗布して乾燥することによって、空気極１を形成してもよい。
【００２９】
本発明のリチウム空気二次電池において、空気極１中での触媒含有量は、空気極１の重量を基準に、例えば０を越え、１００重量％未満であることが望ましい。その他の成分の割合は、従来のリチウム空気二次電池と同様である。
【００３０】
（ＩＩ）負極
本発明のリチウム空気二次電池は、負極にリチウムイオンの吸蔵および放出が可能な負極活物質を含む。この負極活性物質は、リチウム二次電池の負極材料として用いることができる材料であれば特に制限されない。例えば、金属リチウムを挙げることができる。あるいは、リチウム含有物質として、リチウムイオンを放出及び吸蔵することができる物質である、リチウムと、シリコンもしくはスズとの合金、またはＬｉ2.6Ｃｏ0.4Ｎなどのリチウム窒化物を例として挙げることができる。
【００３１】
本発明のリチウム空気二次電池の負極は、公知の方法で形成することができる。例えば、リチウム金属を負極とする場合には、複数枚の金属リチウム箔を重ねて所定の形状に成形することで、負極を作製すればよい。
【００３２】
なお、上記のリチウムとシリコン又はスズとの合金を負極として用いる場合、当初、該電極をリチウムを含まないシリコン又はスズなどを用いて形成してもよい。この場合には、空気電池の作製に先立って、化学的手法又は電気化学的手法（例えば、電気化学セルにより、リチウムとシリコン又はスズとの合金化を行う方法）によって、シリコン又はスズが、リチウムを含む状態となるように処理しておく必要がある。具体的には、作用極にシリコン又はスズを含み、対極にリチウムを用い、有機電解液中で還元電流を流すことによって合金化を行う等の処理をしておくことが好ましい。ここで、放電時の負極（金属リチウム）の反応は以下のように表すことができる。
【００３３】
（放電反応）
Ｌｉ→Ｌｉ+＋ｅ-                  （３）
【００３４】
なお、充電時の負極においては、式（３）の逆反応であるリチウムの析出反応が起こる。
【００３５】
（ＩＩＩ） 有機電解液
有機電解液３としては、正・負極間でリチウムイオンの移動が可能であればよく、例えば、リチウムイオンを含む金属塩を溶解した非水溶媒を使用できる。リチウムイオンを含む金属塩として、六フッ化リン酸リチウム（ＬｉＰＦ6）、過塩素酸リチウム（ＬｉＣｌＯ4）やリチウムビストリフルオロメタンスルホニルイミド［（ＣＦ3ＳＯ2）２ＮＬｉ］（ＬｉＴＦＳＩ）などを用いることができる。非水溶媒としては、例えば、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系や１，２−ジメトキシエタン（ＤＭＥ）、トリグライム、テトラグライムなどのエーテル系、γ−ブチロタクトン（ＧＢＬ）などのラクトン系や、これらの中から二種類以上を混合した溶媒についても使用することができる。
【００３６】
本発明の有機電解液３は、さらにヘモシアニンを含む。理論に限定されるものではないが、ヘモシアニンは、下記化学式に示すように、正極活物質である酸素との相互作用が強く、酸素種を構造内に吸蔵することのできる液相触媒として利用することができる。詳細には、酸素種はヘモシアニンの構造内に吸蔵された状態で電解液/空気極界面に移動し、この界面において、上記式（１）及び式（２）の酸素源（活性な中間反応体）として酸素還元反応に使用され、上記反応が容易に進むようになる。また、式（１）及び式（２）の逆反応である充電反応に対しても、上記のヘモシアニンは活性を有している。従って、電池の充電、つまり、電解液/空気極界面上での酸素発生反応も効率よく進行する。このように、ヘモシアニンの酸素の吸蔵・放出は可逆的に起こるため、電極反応の速度が改善され、大電流放電・充電が可能となる。
【００３７】
【化１】
0006272260.tif 000002
【００３８】
有機電解液中のヘモシアニンは、有機電解液の重量を基準に、０．０５重量％以上の濃度で添加され、好ましくは０．１重量％以上の濃度で存在する。有機電解液中でのヘモシアニン濃度が高いほど優れた電池性能が得られるため、本発明では、ヘモシアニンは添加する有機電解液の飽和濃度で添加されていることが望ましい。
【００３９】
（ＩＶ）他の要素
本発明のリチウム空気二次電池は、上記構成要素に加え、セパレータ、電池ケース、金属メッシュ（例えばチタンメッシュ）などの構造部材、その他のリチウム空気二次電池に要求される要素を含むことができる。これらは、従来公知のものを使用することができる。
【００４０】
［実施例］
以下に添付図面を参照して、本発明に係るリチウム空気二次電池についての実施例を詳細に説明する。なお、本発明は下記の実施例に示したものに限定されるものではなく、その要旨を変更しない範囲において適宜変更して実施できるものである。
【００４１】
（実施例１）
有機電解液原液として、ＬｉＴＦＳＩを有機溶媒テトラグライム（ＴＥＧＤＭＥ）に１ｍｏｌ／Ｌの濃度で溶解したものを用意した。市販のヘモシアニン粉末（Ｓｉｇｍａ−Ａｌｄｒｉｃｈ社製）を該有機電解液原液の重量に対して０．５重量％となるように該有機電解液原液に添加し、十分に撹拌した。撹拌後に、金属リチウムの塊を溶液に投入することで脱水処理を行った。投入したリチウム塊は、数日後に回収し、本願発明の有機電解液３を調整した。
【００４２】
空気極用の触媒としてマンガン酸化物（ＭｎＯ2）を用いて、リチウム空気二次電池セルを以下の手順で作製した。マンガン酸化物（ＭｎＯ2）は市販試薬（関東化学社製）を用いた。
【００４３】
マンガン酸化物（ＭｎＯ2）粉末、ケッチェンブラック粉末及びポリフッ化ビニリデン（ＰＶＤＦ）粉末を１０：７２：１８の重量比で混合し、ミキサーを用いてＮ‐メチル‐２‐ピロリドン（ＮＭＰ）に十分分散して、スラリーを作製した。このスラリーを直径１６ｍｍのカーボンシートに塗布し、９０℃の真空乾燥機に入れ、一晩乾燥させ、ガス拡散型の空気極１を得た。
【００４４】
ついで、図３に示す断面構造を有する円柱形のリチウム空気二次電池セルを、露点が−６０℃以下の乾燥空気中で、以下の手順で作製した。乾燥後の厚さが１０μｍとなるようにスラリー塗布量を調整した。
【００４５】
上記の方法で調整した空気極（正極）１を、ＰＴＦＥで被覆された空気極支持体１０の凹部に配置し、空気極固定用のＰＴＦＥリング８で固定した。また、空気極１と空気とが接触する電極の有効面積は２ｃｍ2とした。
【００４６】
次に、空気極１と大気が接触する面とは逆の面に、リチウム二次電池用のセパレータ５を凹部の底面に配置した。続いて、負極固定用座金７に負極２として厚さ１５０μｍの４枚の金属リチウム箔（有効面積：２ｃｍ2）を同心円上に重ねて圧着した。続いて、負極固定用のＰＴＦＥリング６を、空気極１を設置する凹部と対向する逆の凹部に配置し、中央部に金属リチウムが圧着された負極固定用座金７をさらに配置した。続いて、Ｏリング９を、図３に示すように空気極支持体１０の底部に配置した。
【００４７】
次に、セルの内部（空気極（正極）１と負極２との間）に、有機電解液３を充填し、負極支持体１１を被せて、セル固定用ねじ１２で、セル全体を固定した。有機電解液３は、上述のヘモシアニン含有有機電解液[１ｍｏｌ／Ｌ ＬｉＴＦＳＩ(ヘモシアニン０．５重量％)／ＴＥＧＤＭＥ溶液]を用いた。
【００４８】
続いて、空気極端子４を空気極支持体１０に設置し、負極端子１３を負極支持体１１に設置して、リチウム空気二次電池セル２００を得た。
【００４９】
（実施例２）
有機電解液３としてヘモシアニンを１ｍｏｌ／Ｌ ＬｉＴＦＳＩ／ＴＥＧＤＭＥ溶液に飽和濃度（約１重量％）で添加した電解液を用いて、実施例１と同様にリチウム空気二次電池セル２００を作製した。
【００５０】
（比較例１）
有機電解液３としてヘモシアニン未添加の１ｍｏｌ／ＬのＬｉＴＦＳＩ／ＴＥＧＤＭＥ溶液を用いて、リチウム空気二次電池セル２００を実施例と同様にして作製した。
【００５１】
（性能試験）
電池のサイクル試験は、充放電測定システム（ＶＭＰ−３，Ｂｉｏ  Ｌｏｇｉｃ社製）を用いて、空気極１の有効面積当たりの電流密度で０．１ｍＡ／ｃｍ2または１．０ｍＡ／ｃｍ2を通電し、開回路電圧から電池電圧が、２．０Ｖに低下するまで放電電圧の測定を行った。電池の充電試験は、放電時と同じ電流密度で、電池電圧が、４．０Ｖに達するまで行った。電池の充放電試験は、通常の生活環境下で行った。充放電容量は空気極（導電性材料、空気極触媒およびバインダーの合計）重量当たりの値（ｍＡｈ／ｇ）で表した。
【００５２】
実施例１のリチウム空気二次電池に対し、電流密度０．１ｍＡ／ｃｍ2を通電した場合の初回の放電及び充電曲線を図３に示す。平均充放電電圧は、図中に示すように、全放電容量の中間値時の放電電圧及び充電電圧と定義する。
【００５３】
図３より、実施例１の平均放電電圧は２．７７Ｖであり、初回放電容量は１２００ｍＡｈ／ｇと大きな値を示し、平均放電電圧と平均充電電圧の差（ΔＶ）は、１．０２Ｖであった。
【００５４】
実施例１および２ならびに比較例１のリチウム空気二次電池に対し、充放電流密度：０．１ｍＡ／ｃｍ2または１．０ｍＡ／ｃｍ2で行った充放電サイクル試験の結果を表１に示す。
【００５５】
【表１】
0006272260.tif 000003
【００５６】
実施例1では、両電流密度値とも１００サイクル後でも、０．１ｍＡ／ｃｍ2で９５０ｍＡｈ／ｇ、１．０ｍＡ／ｃｍ2で６８５ｍＡｈ／ｇとそれぞれ高い放電容量を保持できた。
【００５７】
また、実施例２は、両電流密度値とも実施例１よりも初期容量の増加が観測され、充放電サイクルを繰り返した場合も、平均放電電圧の低下、ΔＶの増加、および放電容量の減少が実施例１よりもさらに小さくなった。
【００５８】
一方、比較例１では、初期容量は電流密度値０．１ｍＡ／ｃｍ2で７２３ｍＡｈ／ｇ、１．０ｍＡ／ｃｍ2で４２８ｍＡｈ／ｇと小さく、さらに、サイクルを繰り返すと、放電容量は著しく減少し、１００サイクル後には容量維持率が、それぞれ２９％および５．４％と非常に小さな値しか得られなかった。
【００５９】
このように、ヘモシアニンを液相触媒として添加することの有用性を検証することができた。また、高濃度でヘモシアニンを溶解した方が、さらに大電流密度特性やサイクル特性が改善されることが確認された。
【産業上の利用可能性】
【００６０】
有機電解液の添加剤としてヘモシアニンを用いることにより、充放電サイクル性能に優れたリチウム空気二次電池を作製することができ、様々な電子機器の駆動源として有効利用することができる。
【符号の説明】
【００６１】
１      空気極（正極）
２      負極
３      有機電解液
４      空気極端子
５      セパレータ
６      負極固定用ＰＴＦＥリング
７      負極固定用座金
８      空気極固定用ＰＴＦＥリング
９      Ｏリング
１０    空気極支持体
１１    負極支持体
１２    セル固定用ねじ
１３    負極端子
２００  リチウム空気二次電池セル
【図１】
0006272260.tif 000004
【図２】
0006272260.tif 000005
【図３】
0006272260.tif 000006